(57)【要約】【課題】活性層に金属酸化物を用いたトランジスタの、閾値電圧を安定化させる。【解決手段】第１の金属酸化物層と、シート抵抗の値が前記第１の金属酸化物より大きい第２の金属酸化物層と、前記第１の金属酸化物層と電気的に結合される一対の入出力電極と、前記一対の入出力電極の間におけるインピーダンスを制御する制御電極とを備え、前記制御電極と、前記第１の金属酸化物層と、前記第２の金属酸化物層とが、この順に配される。【選択図】図１
2010050165.tif 000002
【特許請求の範囲】
【請求項１】
第１の金属酸化物層と、
シート抵抗の値が前記第１の金属酸化物より大きい第２の金属酸化物層と、
前記第１の金属酸化物層と電気的に結合される一対の入出力電極と、
前記一対の入出力電極の間におけるインピーダンスを制御する制御電極と、
を備え、
前記制御電極と、前記第１の金属酸化物層と、前記第２の金属酸化物層とが、この順に配される、
半導体装置。
【請求項２】
前記第１の金属酸化物層は、少なくとも亜鉛またはスズを含む、
請求項１に記載の半導体装置。
【請求項３】
前記第２の金属酸化物層は、前記第１の金属酸化物層に含まれる金属元素のうち少なくとも一種を含む、
請求項１または請求項２に記載の半導体装置。
【請求項４】
前記第２の金属酸化物層は、１×１０５Ω／□を超えるシート抵抗を有する、
請求項１から請求項３の何れか一項に記載の半導体装置。
【請求項５】
前記第１の金属酸化物層は、Ｉｎ、Ｓｎ、ＺｎおよびＭｇからなる元素群より選ばれた少なくとも一つの元素を含み、
前記第２の金属酸化物層は、Ｉｎを実質的に含まない、
請求項１から請求項４の何れか一項に記載の半導体装置。
【請求項６】
前記第１の金属酸化物層は、Ｉｎを含む、
請求項５に記載の半導体装置。
【請求項７】
前記第１の金属酸化物層は、Ｉｎ濃度が変化しており、かつ、
Ｉｎの濃度は、前記制御電極に近いほど大きい、
請求項５に記載の半導体装置。
【請求項８】
前記第１の金属酸化物層におけるキャリアの移動度は、前記第２の金属酸化物層におけるキャリアの移動度より大きい、
請求項１から請求項７の何れか一項に記載の半導体装置。
【請求項９】
前記第２の金属酸化物層における酸素濃度は、前記第１の金属酸化物層の酸素濃度より大きい、
請求項１から請求項８の何れか一項に記載の半導体装置。
【請求項１０】
前記第２の金属酸化物層における禁制帯のエネルギー幅は、前記第１の金属酸化物層における禁制帯のエネルギー幅より大きい、
請求項１から請求項９の何れか一項に記載の半導体装置。
【請求項１１】
前記第２の金属酸化物層は、発生する主なキャリアが正孔となる金属酸化物を構成する金属元素を含み、
前記第２の金属酸化物層における前記金属元素の濃度は、前記第１の金属酸化物層における前記元素の濃度より大きい、
請求項１から請求項１０の何れか一項に記載の半導体装置。
【請求項１２】
前記第２の金属酸化物層は、Ａｌ、Ｚｒ、Ｍｏ、Ｃｒ、Ｗ、Ｎｂ、Ｔｉ、Ｇａ、Ｈｆ、Ｎｉ、Ａｇ、Ｖ、Ｔａ、Ｆｅ、Ｃｕ、Ｐｔ、ＳｉおよびＦからなる元素群より選ばれた少なくとも一つの元素を含む、
請求項１から請求項１１の何れか一項に記載の半導体装置。
【請求項１３】
基板を準備する段階と、
第１の金属酸化物層を形成する段階と、
シート抵抗の値が前記第１の金属酸化物より大きい第２の金属酸化物層を形成する段階と、
前記第１の金属酸化物層と電気的に結合される一対の入出力電極を形成する段階と、
前記一対の入出力電極の間におけるインピーダンスを制御する制御電極を形成する段階と、
を備える、
半導体装置の製造方法。
【請求項１４】
請求項１から請求項１２の何れか一項に記載の半導体装置を備えた、
トランジスタ基板。
【請求項１５】
発光素子と、
前記発光素子に結合され、前記発光素子の発光を制御する半導体装置と、
を備え、
前記半導体装置は、
請求項１から請求項１２の何れか一項に記載の半導体装置である、
発光装置。
【請求項１６】
画素と、
前記画素に結合され、前記画素の表示を制御する半導体装置と、
を備え、
前記半導体装置は、
請求項１から請求項１２の何れか一項に記載の半導体装置である、
表示装置。
【発明の詳細な説明】
【技術分野】
【０００１】
本発明は、半導体装置、半導体装置の製造方法、トランジスタ基板、発光装置、および、表示装置に関する。本発明は、特に、半導体活性層として金属酸化物を備えた半導体装置、半導体装置の製造方法、トランジスタ基板、発光装置、および、表示装置に関する。
【背景技術】
【０００２】
近年、半導体活性層として金属酸化物を備えた半導体装置は、表示デバイス等の駆動用トランジスタ、特に画素駆動用トランジスタ等への用途が期待されている。酸化物半導体は、低温で製造可能であり、キャリアの移動度が高い。また、酸化物半導体は、可視光に対して透明となることもでき、表示デバイスの画素を駆動するための透明な薄膜トランジスタ（ＴＦＴ）の半導体活性層等としても用いることができる。特許文献１には、電子キャリア濃度が１０１８／ｃｍ３未満の非晶質酸化物を半導体活性層に用いることで、ノーマリーオフ動作を実現した薄膜トランジスタ（ＴＦＴ）が開示されている。具体的には、ＩｎＧａＯ３（ＺｎＯ）ｍ（ｍは６未満の自然数）の非晶質酸化物を用いており、成膜時の酸素分圧を制御することで、電子キャリア濃度が１０１８／ｃｍ３未満の非晶質酸化物を成膜している。また、非晶質酸化物の活性層は、第１の領域と、前記第１の領域よりもゲート絶縁膜に近い第２の領域とを含み、前記第２の領域の酸素濃度が、前記第１の領域の酸素濃度より高いことが記載されている。
【特許文献１】特開２００６−１６５５２９号公報
【発明の開示】
【発明が解決しようとする課題】
【０００３】
しかしながら、上記従来技術においては、酸素欠陥が生じやすい点、キャリア電子が発生しやすい点などから、トランジスタの閾値電圧を安定化することが難しい。そこで、本発明では、酸化物半導体を活性層に用いた閾値電圧の安定なトランジスタを提供することを目的とする。
【課題を解決するための手段】
【０００４】
上記課題を解決するために、本発明者らは、鋭意検討を重ね、本発明を完成するに至った。即ち、本発明の第１の態様においては、第１の金属酸化物層と、シート抵抗の値が前記第１の金属酸化物より大きい第２の金属酸化物層と、前記第１の金属酸化物層と電気的に結合される一対の入出力電極と、前記一対の入出力電極の間におけるインピーダンスを制御する制御電極とを備え、前記制御電極と、前記第１の金属酸化物層と、前記第２の金属酸化物層とが、この順に配される半導体装置が提供される。
【０００５】
上記半導体装置において、前記第１の金属酸化物層は、少なくとも亜鉛またはスズを含んでよい。前記第２の金属酸化物層は、前記第１の金属酸化物層に含まれる金属元素のうち少なくとも一種を含んでよい。前記第２の金属酸化物層は、１×１０５Ω／□を超えるシート抵抗を有してよい。また、前記第１の金属酸化物層は、Ｉｎ、Ｓｎ、ＺｎおよびＭｇからなる元素群より選ばれた少なくとも一つの元素を含んでよく、前記第２の金属酸化物層は、Ｉｎを実質的に含まなくてよい。前記第１の金属酸化物層は、Ｉｎを含んでよい。前記第１の金属酸化物層は、層厚方向にＩｎ濃度が変化しており、かつ、Ｉｎ濃度は、前記制御電極に近いほど大きくてよい。
【０００６】
上記半導体装置において、前記第１の金属酸化物層におけるキャリアの移動度は、前記第２の金属酸化物層におけるキャリアの移動度より大きくてよい。前記第２の金属酸化物層における酸素濃度は、前記第１の金属酸化物層の酸素濃度より大きくてよい。前記第２の金属酸化物層における禁制帯のエネルギー幅は、前記第１の金属酸化物層における禁制帯のエネルギー幅より大きくてよい。前記第２の金属酸化物層は、発生する主なキャリアが正孔となる金属酸化物を構成する金属元素を含み、前記第２の金属酸化物層における前記金属元素の濃度は、前記第１の金属酸化物層における前記元素の濃度より大きくてよい。また、前記第２の金属酸化物層は、Ａｌ、Ｚｒ、Ｍｏ、Ｃｒ、Ｗ、Ｎｂ、Ｔｉ、Ｇａ、Ｈｆ、Ｎｉ、Ａｇ、Ｖ、Ｔａ、Ｆｅ、Ｃｕ、Ｐｔ、Ｓｉ、Ｆからなる元素群より選ばれた少なくとも一つの元素を含んでよい。
【０００７】
本発明の第２の態様においては、基板を準備する段階と、第１の金属酸化物層を形成する段階と、シート抵抗の値が前記第１の金属酸化物より大きい第２の金属酸化物層を形成する段階と、前記第１の金属酸化物層と電気的に結合される一対の入出力電極を形成する段階と、前記一対の入出力電極の間におけるインピーダンスを制御する制御電極を形成する段階とを備える半導体装置の製造方法が提供される。
【０００８】
本発明の第３の態様においては、第１の金属酸化物層と、シート抵抗の値が前記第１の金属酸化物より大きい第２の金属酸化物層と、第１の金属酸化物層と電気的に結合される一対の入出力電極と、前記一対の入出力電極の間におけるインピーダンスを制御する制御電極とを備え、前記制御電極と、前記第１の金属酸化物層と、前記第２の金属酸化物層とが、この順に配されるトランジスタ基板が提供される。
【０００９】
本発明の第４の態様においては、発光素子と、前記発光素子に結合され、前記発光素子の発光を制御する半導体装置とを備え、前記半導体装置は、第１の金属酸化物層と、シート抵抗の値が前記第１の金属酸化物より大きい第２の金属酸化物層と、前記第１の金属酸化物層と電気的に結合される一対の入出力電極と、前記一対の入出力電極の間におけるインピーダンスを制御する制御電極とを備え、前記制御電極と、前記第１の金属酸化物層と、前記第２の金属酸化物層とが、この順に配される発光装置が提供される。
【００１０】
本発明の第５の態様においては、画素と、前記画素に結合され、前記画素の表示を制御する半導体装置とを備え、前記半導体装置は、第１の金属酸化物層と、シート抵抗の値が前記第１の金属酸化物より大きい第２の金属酸化物層と、前記第１の金属酸化物層と電気的に結合される一対の入出力電極と、前記一対の入出力電極の間におけるインピーダンスを制御する制御電極とを備え、前記制御電極と、前記第１の金属酸化物層と、前記第２の金属酸化物層とが、この順に配される表示装置が提供される。
【発明の効果】
【００１１】
本発明によれば、酸化物半導体を活性層に用いた閾値電圧の安定なトランジスタを提供することが可能となる。しかも、半導体活性層における希少金属資源であるＩｎの使用量を削減することもでき、本発明は工業的に有用である。
【発明を実施するための最良の形態】
【００１２】
以下、発明の実施の形態を通じて本発明を具体的に説明する。なお、本発明は、以下の実施形態に限定されない。また、実施形態の中で説明されている特徴の組み合わせの全てが発明の解決手段に必須であるとは限らない。
【００１３】
図１は、薄膜トランジスタ１００の断面の一例を概略的に示す。薄膜トランジスタ１００は、本発明の半導体装置の一例である。薄膜トランジスタ１００は、基板１１０と、制御電極１２０と、絶縁層１３０と、金属酸化物層１４０と、入出力電極１５０とを備える。絶縁層１３０は、ゲートコンタクト用開口１３２を有してよい。金属酸化物層１４０は、第１の金属酸化物層１４２と、第２の金属酸化物層１４４とを有してよい。入出力電極１５０は、一対のソース電極１５２と、ドレイン電極１５４とを有してよい。基板１１０と、制御電極１２０と、絶縁層１３０と、第１の金属酸化物層１４２と、第２の金属酸化物層１４４と、入出力電極１５０とは、入出力電極１５０が形成される領域の少なくとも一部において、基板１１０の一方の主面１１２に略垂直な方向に、この順に配されてよい。
【００１４】
基板１１０は、絶縁性を有してよい。基板１１０は、可撓性を有してよく、可視光に対して透明もしくは透光性を有してよい。基板１１０としては、Ｓｉ基板、サファイア基板、ガラス基板だけでなく、これらの基板より耐熱性の低い基板を用いてよい。基板１１０として、ポリエチレン、ポリエチレンテレフタレート（ＰＥＴ）、高分子材料ガラス、ポリマーフィルムのような有機材料の基板を用いてよい。
【００１５】
制御電極１２０は、制御電極１２０の発生させた電界により、第１の金属酸化物層１４２内のキャリアの空間分布を制御することにより、一対の入出力電極１５０の間におけるインピーダンスを制御する。制御電極１２０は、Ａｌ、Ｃｕ、Ｍｏ、Ｎｉ、Ａｕ等の金属、高ドープしたポリシリコン等の導電性材料であってよい。また、制御電極１２０は、インジウム酸化物、スズ酸化物、亜鉛酸化物、亜鉛・スズ酸化物、インジウム・スズ酸化物等の、可視光に対して透明または透光性を有する透明導電性材料であってよい。
【００１６】
制御電極１２０は、例えば、ＣＶＤ法、スパッタ法により形成できる。制御電極１２０と絶縁層１３０との間に、制御電極１２０と絶縁層１３０の接着性を改善する接着層が形成されてもよい。接着層は、Ｔｉ、Ｃｒ、Ｎｉを含んでよい。ここで、本明細書において、「ドープする」とは、Ｓｉ等の構造敏感な物質にキャリアを発生させる場合だけでなく、金属酸化物等の酸化物の組成を変化させる場合をも含む。また、「ドーパント」とは、ドープされる元素を表わす。
【００１７】
絶縁層１３０は、制御電極１２０と、第１の金属酸化物層１４２とを電気的に絶縁する。絶縁層１３０は、可視光に対して透明または透光性を有する、絶縁性材料であってよい。上記絶縁性材料として、無機絶縁材料、絶縁性有機材料を用いてよい。上記無機絶縁材料として、例えば、絶縁性ＺｎＯ、ＳｉＮ、ＳｉＯ２、Ａｌ２Ｏ３、ＭｇＯ、ＣｅＯ２、ＳｉＯ２を用いてよい。絶縁性ＺｎＯは、ＺｎＯに、１価の価数をとり得る元素または５Ｂ族元素をドープして、さらに３ｄ遷移金属元素をドープして得られる。また、上記絶縁性有機材料として、例えば、ポリイミド、樹脂、ポリマーフィルムを用いてよい。絶縁層１３０は、例えば、ＣＶＤ法、スパッタ法、塗布法により形成できる。
【００１８】
絶縁層１３０は、基板１１０の一方の主面に略垂直な方向に絶縁層１３０を貫通するゲートコンタクト用開口１３２を有してよい。これにより、制御電極１２０は、ゲートコンタクト用開口１３２を介して、図に示されていない外部電源と電気的に結合される。
【００１９】
なお、本実施形態においては、制御電極１２０と第１の金属酸化物層１４２とが絶縁層１３０を介して配されることで、両者が電気的に絶縁されている場合について説明したが、これに限定されない。例えば、絶縁層１３０は、２種類以上の異なる材料で構成される積層構造であってもよい。このとき、無機絶縁材料と有機絶縁材料を組み合わせた積層構造であってもよい。
【００２０】
第１の金属酸化物層１４２は、金属酸化物を含む。第１の金属酸化物層１４２は、ソース電極１５２およびドレイン電極１５４と電気的に結合して、ソース電極１５２とドレイン電極１５４との間に活性領域を形成して、半導体活性層として作用する。即ち、制御電極１２０の発生させた電界により、第１の金属酸化物層１４２の内部におけるキャリアの空間分布が制御され、その結果、第１の金属酸化物層１４２の内部に形成された活性領域におけるインピーダンスが制御される。第１の金属酸化物層１４２は、非晶質の金属酸化物でもよく、例えば、微結晶を含む結晶性の金属酸化物であってもよい。例えば、基板１１０として耐熱性の低い基板を用いた場合には、第１の金属酸化物層１４２として非晶質の金属酸化物を用いてよい。また、基板１１０としてガラス基板を用いた場合には、第１の金属酸化物層１４２として結晶性の金属酸化物を用いてよい。
【００２１】
第１の金属酸化物層１４２は、可視光に対して透明または透光性を有する金属酸化物を含んでよい。第１の金属酸化物層１４２は、例えば、Ｉｎ２Ｏ３、ＳｎＯ２，ＺｎＯ、ＩｎＧａＯ３（ＺｎＯ）ｍ（ｍは６未満の自然数）であってよい。可視光に対して透明または透光性を有する金属酸化物の他の例としては、第１の金属酸化物層１４２は、インジウム・スズ酸化物（ＩＴＯ）、インジウム・亜鉛酸化物（ＺＩＯ）、インジウム・亜鉛酸化物（ＩＺＯ）、インジウム・タングステン酸化物（ＩＷＯ）、アルミニウムドープ亜鉛酸化物（ＡＺＯ）、ガリウムドープ亜鉛酸化物（ＧＺＯ）、フッ素ドープ亜鉛酸化物（ＦＺＯ）、アンチモンドープスズ酸化物（ＡＴＯ）、フッ素ドープスズ酸化物（ＦＴＯ）、マグネシウム酸化物（ＭｇＯ）、ガリウム・インジウム酸化物（ＧＩＯ）、亜鉛・インジウム・スズ酸化物（ＺＩＴＯ）、亜鉛・スズ酸化物（ＺＴＯ）、および亜鉛・マグネシウム酸化物であってよい。ここで、本明細書において、「金属」とは、金属元素および遷移金属元素だけでなく、Ｂ、Ｓｉ、Ｇｅ、Ａｓ等の半金属元素をも含む。
【００２２】
第１の金属酸化物層１４２は、少なくとも亜鉛（Ｚｎ）またはスズ（Ｓｎ）を含んでよい。この場合、第１の金属酸化物層１４２は、ＺｎおよびＳｎを含んでよい。Ｚｎを含む金属酸化物にＳｎが添加されることで、金属酸化物の潮解性が抑制される。第１の金属酸化物層１４２は、例えば、あらかじめ亜鉛酸化物とスズ酸化物の組成比が調整された焼結体をターゲットに用いたスパッタ法により形成できる。このとき、酸素雰囲気下でスパッタリングして、第１の金属酸化物層１４２を形成してもよい。また、第１の金属酸化物層１４２は、ＲＦスパッタ法により形成されてよい。例えば、ドーパントを含むガスを、基板１１０の近傍に供給しながらスパッタリングすることで、ドーパントがドープされた第１の金属酸化物層１４２を形成できる。
【００２３】
第１の金属酸化物層１４２は、Ｉｎ、Ｓｎ、ＺｎおよびＭｇからなる元素群より選ばれた少なくとも一つの元素を含んでよい。第１の金属酸化物層１４２は、Ｉｎを含んでよい。本発明者らは、少なくともＺｎまたはＳｎを含む金属酸化物にインジウム（Ｉｎ）を添加すると、電子移動度およびキャリア濃度が増加することを見出した。薄膜トランジスタ１００のチャネルが形成される領域にＩｎを含む金属酸化物を用いることで、第１の金属酸化物層１４２の厚みを、トランジスタがＯＮの状態におけるチャネルの厚みより若干厚い程度にまで薄くできる。トランジスタがＯＮの状態において、絶縁層１３０と第１の金属酸化物層１４２との界面に形成されるチャネルの厚みは、１〜２ｎｍ程度であってよい。
【００２４】
第１の金属酸化物層１４２の厚みを薄くすることは、プロセス効率の面で望ましい。しかし、第１の金属酸化物層１４２の厚みが薄くなると、薄膜トランジスタ１００の特性がチャネル付近の酸素欠損または外部からのダメージに対して敏感になり、薄膜トランジスタ１００の特性変動を抑えることが難しくなる。そこで、例えば、薄膜トランジスタ１００が、第１の金属酸化物層１４２と、第１の金属酸化物層１４２より抵抗の大きい第２の金属酸化物層１４４とを有する活性層を備え、第２の金属酸化物層１４４より制御電極１２０側に配された第１の金属酸化物層１４２に、Ｉｎを添加した金属酸化物を用いてよい。これにより、第１の金属酸化物層１４２の厚みを薄くした場合であっても、薄膜トランジスタ１００の性能を維持したまま、薄膜トランジスタ１００の特性変動を抑制できる。第１の金属酸化物層１４２の厚みを薄くできるので、希少金属のＩｎの使用量を抑えることができる。
【００２５】
第２の金属酸化物層１４４は、Ｉｎを実質的に含まなくてよい。これにより、薄膜トランジスタ１００のＩｎ使用量を、さらに削減することができる。ここで、本明細書において、「実質的に含まない」とは、第２の金属酸化物層１４４中のＩｎ濃度が測定限界以下の場合だけでなく、Ｉｎが、製造過程において不可避な不純物として、第２の金属酸化物層１４４中に含まれる場合、また、第１の金属酸化物層１４２または入出力電極１５０に含まれるＩｎが、第２の金属酸化物層１４４中に拡散した結果、第２の金属酸化物層１４４中にＩｎが含まれる場合をも含む。
【００２６】
第１の金属酸化物層１４２の厚みは、３ｎｍ以上、５０ｎｍ以下、好ましくは、３ｎｍ以上、１０ｎｍ以下、さらに好ましくは、３ｎｍ以上、５ｎｍ以下であってよい。第１の金属酸化物層１４２の厚みが３ｎｍより薄くなると、第１の金属酸化物層１４２の薄膜の形態ゆらぎ、および、第２の金属酸化物層１４４の影響が大きくなり、第１の金属酸化物層１４２の移動度が低下する。一方、第１の金属酸化物層１４２の厚みを５０ｎｍより厚くしても、薄膜トランジスタ１００の性能は、大きくは改善しない。
【００２７】
第１の金属酸化物層１４２におけるＩｎ元素の濃度は、層厚方向、つまり、基板１１０の一方の主面に略垂直な方向に変化してよい。例えば、Ｉｎ元素の濃度は、制御電極１２０に近いほど増加してよい。これにより、制御電極１２０の近くに移動度の高い層を形成でき、Ｉｎの添加がより効果的になる。例えば、スパッタ法による成膜中にターゲットを追加することで、層厚方向における上記元素の濃度を変化させることができる。また、ＲＦスパッタ法による成膜中にドーパントを含むガスの分圧を変化させることで、層厚方向における上記元素の濃度を変化させることができる。
【００２８】
金属酸化物は、酸素欠損が形成されやすく、電導キャリアを有する。電導キャリアは、トランジスタの閾値電圧を変動させる。制御電極から離れた距離にある電導キャリアほど、トランジスタの閾値電圧を大きく変動させる。金属酸化物の膜厚を薄くすることで、トランジスタの閾値電圧に対する電導キャリアの影響を抑制できる。しかし、金属酸化物の膜厚が薄くなると、上述の通り、薄膜トランジスタ１００の特性変動を抑えることが難しくなる。また、金属酸化物の酸素濃度が高くなると、金属酸化物に電気的に結合された入出力電極からの電荷注入が不安定になる。
【００２９】
そこで、例えば、薄膜トランジスタ１００が、第１の金属酸化物層１４２と、第１の金属酸化物層１４２より抵抗の大きい第２の金属酸化物層１４４とを有する活性層を備え、第２の金属酸化物層１４４に含まれる金属酸化物の酸素濃度は、第２の金属酸化物層１４４より制御電極１２０側に配された第１の金属酸化物層１４２に含まれる金属酸化物の酸素濃度より大きくてよい。これにより、制御電極１２０から離れた領域での電導キャリアの発生を抑制できる。その結果、第１の金属酸化物層１４２の厚みを薄くした場合であっても、薄膜トランジスタ１００の性能を維持したまま、薄膜トランジスタ１００の特性変動を抑制できる。例えば、スパッタ法による成膜中に、反応容器内の酸素の分圧を増加させることで、第１の金属酸化物層１４２における酸素濃度を増加させることができる。
【００３０】
第２の金属酸化物層１４４は、シート抵抗の値が第１の金属酸化物層１４２より大きい金属酸化物を含んでよい。第２の金属酸化物層１４４は、薄膜トランジスタ１００の少なくとも一部において、制御電極１２０と、第１の金属酸化物層１４２と、第２の金属酸化物層１４４とが、この順になるように配される。上述の通り、第１の金属酸化物層１４２の制御電極１２０に対向する面と反対側の面に、シート抵抗の大きな第２の金属酸化物層１４４が配されることで、薄膜トランジスタ１００の性能を維持したまま、薄膜トランジスタ１００の閾値電圧を安定化させることができる。第２の金属酸化物層１４４は、第１の金属酸化物層１４２に接してもよい。
【００３１】
第２の金属酸化物層１４４における酸素濃度は、第１の金属酸化物層１４２の酸素濃度より大きくてよい。これにより、第２の金属酸化物層１４４のシート抵抗の値を、第１の金属酸化物層１４２のシート抵抗の値より大きくできる。また、第２の金属酸化物層１４４は、１×１０５Ω／□を超えるシート抵抗を有してよい。シート抵抗のＳＩ単位は、[Ω]であるが、本明細書においては、シート抵抗の単位として、[Ω／□］または［Ω／ｓｑ］を用いる場合がある。
【００３２】
表１は、亜鉛・スズ酸化物について、成膜時における供給ガス中の酸素濃度と、シート抵抗、シートキャリア濃度およびホール移動度との関係を表す。亜鉛・スズ酸化物は、亜鉛・スズ酸化物の焼結体をターゲットに用いて、ＲＦスパッタ法により形成した。ターゲット焼結体は、ＺｎＯ粉末（株式会社高純度化学製、純度９９．９％）およびＳｎＯ２（株式会社高純度化学製、純度９９．９％）をモル比で２：１となるよう秤量した後、乾式ボールミルによる混合、仮焼（９００℃、５時間）、乾式粉砕、加圧成形、本焼（１０１３ｈＰａ、１２００℃、５時間）を経て得られた。得られた焼結体の密度は、５．４３ｇ／ｃｍ３であった。得られた焼結体の両面を平面研削盤で磨き、ターゲットを作成した。
【００３３】
スパッタ装置のチャンバに、ガラス基板（コーニング社製１７３７）と、上記ターゲットとを配置して、チャンバに酸素とアルゴン（Ａｒ）を含むガスを供給しながら、スパッタリングした。チャンバ内の圧力は、０．５Ｐａ、基板温度は２００℃、スパッタ電力は５０Ｗに設定して、１時間、スパッタリングした。スパッタリングにより得られた亜鉛・スズ酸化物は、ｎ型半導体であり、膜厚は、１０３〜１０５ｎｍであった。Ｒｕｎ．１〜Ｒｕｎ．４において、供給ガス中の酸素の分圧を調整することで、供給ガス中の酸素濃度を調整した。Ｒｕｎ．１〜Ｒｕｎ．４における供給ガス中の酸素濃度は、表１に示す通り、それぞれ、０ｖｏｌ％、０．１ｖｏｌ％、１ｖｏｌ％、１０ｖｏｌ％であった。
【００３４】
シート抵抗、シートキャリア濃度およびホール移動度は、株式会社東陽テクニカ製ＲｅｓｉＴｅｓｔ８３００を用いて、室温で測定した。測定は、暗室内で行い、磁場は、０．５Ｔに設定した。表１に示す通り、金属酸化物中の酸素濃度が増加するにつれて、シート抵抗が増加した。また、金属酸化物中の酸素濃度が増加するにつれて、シートキャリア濃度およびホール移動度が低下した。
【００３５】
【表１】
2010050165.tif 000003
【００３６】
第２の金属酸化物層１４４は、Ａｌ、Ｚｒ、Ｍｏ、Ｃｒ、Ｗ、Ｎｂ、Ｔｉ、Ｇａ、Ｈｆ、Ｎｉ、Ａｇ、Ｖ、Ｔａ、Ｆｅ、Ｃｕ、Ｐｔ、Ｓｉ、Ｆからなる元素群より選ばれた少なくとも一つの元素を含んでよい。第２の金属酸化物層１４４にこれらの元素が含まれることで、第２の金属酸化物層１４４のシート抵抗の値が増加する。
【００３７】
表２は、亜鉛・スズ酸化物について、金属酸化物中にドーパントがドープされた場合のシート抵抗の変化を表わす。亜鉛・スズ酸化物は、亜鉛・スズ酸化物の焼結体をターゲットに用いて、ＲＦスパッタ法により形成した。スパッタ装置のチャンバに、ガラス基板（コーニング社製１７３７）とターゲットとを配置した。
【００３８】
ＧａまたはＦ以外のドーパントをドープする場合には、上記ターゲットのエロージョン部に、ドーパントを含むチップを配置した。チップは、寸法が５ｍｍ×５ｍｍで、厚みが１ｍｍの大きさのチップを用いた。また、チップ中のドーパントの純度は、９９．９％以上であった。Ｇａをドープする場合には、上記チップの代わりに、酸化ガリウム（Ｇａ２Ｏ３）の焼結体ペレットを配置した。上記焼結体ペレットは、直径が１０ｍｍで、厚みが３ｍｍのペレットを用いた。Ｆをドープする場合には、上記チップの代わりに、弗化亜鉛（ＺｎＦ２）および弗化スズ（ＳｎＦ４）をドープしたＺｎ２ＳｎＯ４の焼結体ペレットを配置した。上記焼結体ペレットは、直径が１０ｍｍで、厚みが３ｍｍのペレットを用いた。
【００３９】
スパッタ装置に、ガラス基板、ターゲットおよびチップを配置した後、チャンバにアルゴン（Ａｒ）ガスを供給しながらスパッタリングして、ガラス基板に金属酸化物を堆積させた。チャンバ内の圧力は、０．５Ｐａ、基板温度は２００℃、スパッタ電力は５０Ｗに設定して、１時間、スパッタリングした。スパッタリングにより得られた亜鉛・スズ酸化物の膜厚は、１０４ｎｍ〜１１６ｎｍであった。
【００４０】
シート抵抗は、株式会社東陽テクニカ製ＲｅｓｉＴｅｓｔ８３００を用いて、室温で測定した。表２に示す通り、Ａｌ、Ｚｒ、Ｍｏ、Ｃｒ、Ｗ、Ｎｂ、Ｔｉ、Ｇａ、Ｈｆ、Ｎｉ、Ａｇ、Ｖ、Ｔａ、Ｆｅ、Ｃｕ、Ｐｔ、Ｓｉ、Ｆからなる元素群より選ばれた少なくとも一つの元素を含んだ金属酸化物のシート抵抗の値は、上記元素を含まない金属酸化物のシート抵抗の値より大きくなった。
【００４１】
【表２】
2010050165.tif 000004
【００４２】
第２の金属酸化物層１４４は、第１の金属酸化物層１４２に含まれる金属元素のうち少なくとも一種を含んでよい。例えば、第１の金属酸化物層１４２がＺｎおよびＳｎを含む場合には、第２の金属酸化物層１４４もＺｎおよびＳｎを含んでよい。これにより、第２の金属酸化物層１４４と第１の金属酸化物層１４２との間に、良好な界面が形成され、その結果、薄膜トランジスタ１００の特性劣化を抑制することができる。
【００４３】
第２の金属酸化物層１４４は、可視光に対して透明または透光性を有する金属酸化物を含んでよい。第２の金属酸化物層１４４は、非晶質の金属酸化物でもよく、結晶性の金属酸化物であってもよい。例えば、基板１１０として耐熱性の低い基板を用いた場合には、第２の金属酸化物層１４４として非晶質の金属酸化物を用いてよい。また、基板１１０としてガラス基板を用いた場合には、第２の金属酸化物層１４４として結晶性の金属酸化物を用いてよい。
【００４４】
第２の金属酸化物層１４４の厚みは、１０ｎｍ以上１００ｎｍ以下であってよい。第２の金属酸化物層１４４の厚みが１０ｎｍより薄くなると、上記効果が得がたく、一方、第２の金属酸化物層１４４の厚みが１００ｎｍより厚くなると、費用対効果が悪化する。さらに、制御電極１２０から離れた領域で電導キャリアが生成される機会が増加するので好ましくない。第１の金属酸化物層１４２の厚みと、第２の金属酸化物層１４４の厚みの合計は、１００ｎｍ以下であってよい。
【００４５】
なお、本実施形態においては、第２の金属酸化物層１４４のシート抵抗値を第１の金属酸化物層１４２のシート抵抗値より大きくすることで、薄膜トランジスタ１００の閾値電圧を安定化しているが、薄膜トランジスタ１００の閾値電圧を安定化させる構成は、当該実施形態に限定されない。例えば、第２の金属酸化物層１４４におけるキャリアの移動度は、第１の金属酸化物層１４２におけるキャリアの移動度より小さくてよい。これにより、トランジスタの閾値電圧に対する第２の金属酸化物層１４４中における電導キャリアの影響を抑制でき、薄膜トランジスタ１００の閾値電圧を安定化できる。例えば、第２の金属酸化物層１４４におけるＩｎ元素の濃度が、第１の金属酸化物層１４２におけるＩｎ元素の濃度より小さい場合、第２の金属酸化物層１４４におけるキャリアの移動度は、第１の金属酸化物層１４２におけるキャリアの移動度より小さい。
【００４６】
薄膜トランジスタ１００の閾値電圧を安定化させる、更に別の構成としては、第２の金属酸化物層１４４における禁制帯のエネルギー幅が、第１の金属酸化物層１４２における禁制帯のエネルギー幅より大きくてもよい。具体的には、例えば、第２の金属酸化物層１４４に、Ｂｅ、Ｍｇ、Ｂ、Ａｌ、Ｇａ、Ｃ、Ｓｉ、Ｇｅからなる元素群より選ばれた少なくとも一つの元素を添加して、第２の金属酸化物層１４４における上記元素の濃度を、第１の金属酸化物層１４２における上記元素の濃度より大きくすればよい。好ましくは、Ｇａ、Ａｌを添加してよい。
【００４７】
また、第２の金属酸化物層１４４は、発生する主なキャリアが正孔となる金属酸化物を構成する金属元素を含み、第２の金属酸化物層１４４における該金属元素の濃度は、第１の金属酸化物層１４２における該金属元素の濃度より大きくてもよい。また、上記金属元素は、好ましくはＭｏ、Ｎｉ、Ｃｕであり、より好ましくはＣｕであってよい。これにより、第２の金属酸化物層１４４における抵抗増加の制御ができる場合がある。
【００４８】
ソース電極１５２およびドレイン電極１５４は、第１の金属酸化物層１４２と電気的に結合される一対の入出力電極１５０の一例であってよい。ソース電極１５２およびドレイン電極１５４として、制御電極１２０と同様の材料を使用してよい。なお、本実施形態においては、入出力電極１５０は、第２の金属酸化物層１４４を介して第１の金属酸化物層１４２と電気的に結合しているが、当該実施形態に限定されない。例えば、入出力電極１５０と第２の金属酸化物層１４４との間に、第２の金属酸化物層１４４とオーミック接合する層を形成してもよい。また、入出力電極１５０は、複数の層から形成されてもよく、入出力電極１５０は、第２の金属酸化物層１４４または第１の金属酸化物層１４２とオーミック接合してよい。
【００４９】
なお、本実施形態においては、薄膜トランジスタ１００は、所謂、インバーテッド・スタガード型の薄膜トランジスタ（ＴＦＴ）であったが、薄膜トランジスタ１００はこれに限定されるものでない。例えば、スタガード型のＴＦＴであってもよく、コープレーナー型のＴＦＴであってもよく、インバーテッド・コープレーナー型のＴＦＴであってもよい。また、耐熱性の高い基板に、制御電極１２０、絶縁層１３０、金属酸化物層１４０および入出力電極１５０を形成した後、耐熱性の低い基板に、制御電極１２０、絶縁層１３０、金属酸化物層１４０および入出力電極１５０を転写してもよい。
【００５０】
以上の記載によれば、薄膜トランジスタ１００を備えたトランジスタ基板が開示される。即ち、第１の金属酸化物層と、シート抵抗の値が前記第１の金属酸化物より大きい第２の金属酸化物層と、第１の金属酸化物層と電気的に結合される一対の入出力電極と、前記一対の入出力電極の間におけるインピーダンスを制御する制御電極とを備え、前記制御電極と、前記第１の金属酸化物層と、前記第２の金属酸化物層とが、この順に配されるトランジスタ基板が開示される。
【００５１】
図２は、薄膜トランジスタ１００の製造工程における断面の一例を概略的に示す。同図に示す通り、まず、基板１１０が準備される。基板１１０は、ガラス基板、高分子材料ガラス基板、プラスチック基板、ポリマーフィルムであってよい。次に、基板１１０の一方の主面１１２の側に、制御電極１２０と、絶縁層１３０とが形成される。制御電極１２０および絶縁層１３０は、基板１１０の少なくとも一部において、基板１１０と、制御電極１２０と、絶縁層１３０とが、主面１１２に略垂直な方向に、この順に配されるように形成されてよい。
【００５２】
制御電極１２０は、Ａｌ、Ｃｕ、Ｍｏ、Ｎｉ、Ａｕ等の金属、高ドープしたポリシリコン等の導電性材料であってよい。また、制御電極１２０は、インジウム酸化物、スズ酸化物、亜鉛酸化物、亜鉛・スズ酸化物、インジウム・スズ酸化物等の、可視光に対して透明または透光性を有する透明導電性材料であってよい。制御電極１２０は、例えば、スパッタ法により形成できる。制御電極１２０は、フォトリソグラフィー法、リフトオフ法等によりパターニングされてもよい。
【００５３】
絶縁層１３０は、絶縁性ＺｎＯ、ＳｉＮ、ＳｉＯ２、Ａｌ２Ｏ３、ＭｇＯ、ＣｅＯ２、ＳｉＯ２、ポリイミド、ポリマーフィルムであってよい。絶縁層１３０は、例えば、ＣＶＤ法、スパッタ法、塗布法により形成できる。
【００５４】
図３は、薄膜トランジスタ１００の製造工程における断面の一例を概略的に示す。同図に示す通り、基板１１０の一方の主面１１２の側に、第１の金属酸化物層１４２が形成される。第１の金属酸化物層１４２は、基板１１０の少なくとも一部において、基板１１０と、制御電極１２０と、絶縁層１３０と、第１の金属酸化物層１４２とが、主面１１２に略垂直な方向に、この順に配されるように形成されてよい。第１の金属酸化物層１４２は、例えば、ＩＴＯ、ＺＩＴＯ、ＺＩＯ、ＧＩＯ、ＺＴＯ、ＦＴＯ、ＡＺＯ、ＧＺＯ等の透明導電性を有する金属酸化物であってよい。
【００５５】
第１の金属酸化物層１４２は、例えば、スパッタ法により形成できる。このとき、反応容器に希ガスと酸素との混合ガスを供給してもよい。
【００５６】
図４は、薄膜トランジスタ１００の製造工程における断面の一例を概略的に示す。同図に示す通り、基板１１０の一方の主面１１２の側に、第２の金属酸化物層１４４が形成される。第２の金属酸化物層１４４は、基板１１０の少なくとも一部において、基板１１０と、制御電極１２０と、絶縁層１３０と、第１の金属酸化物層１４２と、第２の金属酸化物層１４４とが、主面１１２に略垂直な方向に、この順に配されるように形成されてよい。第２の金属酸化物層１４４は、例えば、スズ酸化物、亜鉛酸化物、亜鉛・スズ酸化物等のＩｎを含まない金属酸化物、または、上記Ｉｎを含まない金属酸化物にドーパントがドープされた金属酸化物であってよい。例えば、Ａｌ、Ｚｒ、Ｍｏ、Ｃｒ、Ｗ、Ｎｂ、Ｔｉ、Ｇａ、Ｈｆ、Ｎｉ、Ａｇ、Ｖ、Ｔａ、Ｆｅ、Ｃｕ、Ｐｔ、Ｓｉ、Ｆからなる元素群より選ばれた少なくとも一つの元素がドープされてよい。
【００５７】
第２の金属酸化物層１４４は、例えば、スパッタ法により形成できる。第２の金属酸化物層１４４は、第１の金属酸化物層１４２を形成した後、スパッタ装置のチャンバを真空破壊することなく、連続して、形成されてもよい。第２の金属酸化物層１４４を形成する段階における供給ガス中の酸素の分圧は、第１の金属酸化物層１４２を形成する段階よりも高くてよい。
【００５８】
第２の金属酸化物層１４４は、チャンバ内にドーパントを含むガスを供給して、リアクティブスパッタ法により形成されてよい。ドーパントは、例えば、Ａｌ、Ｚｒ、Ｍｏ、Ｃｒ、Ｗ、Ｎｂ、Ｔｉ、Ｇａ、Ｈｆ、Ｎｉ、Ａｇ、Ｖ、Ｔａ、Ｆｅ、Ｃｕ、Ｐｔ、Ｓｉ、Ｆからなる元素群より選ばれた少なくとも一つの元素であってよい。また、ドーパントは、Ｂｅ、Ｍｇ、Ｂ、Ｃ、Ｇｅからなる元素群より選ばれた少なくとも一つの元素であってもよい。このとき、第２の金属酸化物層１４４を形成する段階における供給ガス中のドーパントを含むガスの分圧は、第１の金属酸化物層１４２を形成する段階よりも高くてよい。
【００５９】
図５は、薄膜トランジスタ１００の製造工程における断面の一例を概略的に示す。同図に示す通り、基板１１０の一方の主面１１２の側に、ソース電極１５２およびドレイン電極１５４が形成される。ソース電極１５２およびドレイン電極１５４は、入出力電極１５０の一例であってよい。基板１１０の少なくとも一部において、基板１１０と、制御電極１２０と、絶縁層１３０と、第１の金属酸化物層１４２と、第２の金属酸化物層１４４と、入出力電極１５０とが、主面１１２に略垂直な方向に、この順に配されるように形成されてよい。入出力電極１５０は、制御電極１２０と同様の材料を使用してよく、制御電極１２０と同様の方法で形成されてよい。絶縁層１３０に、ゲートコンタクト用開口１３２が形成され、薄膜トランジスタ１００が得られる。
【００６０】
以上によれば、基板を準備する段階と、第１の金属酸化物層を形成する段階と、シート抵抗の値が第１の金属酸化物より大きい第２の金属酸化物層を形成する段階と、第１の金属酸化物層と電気的に結合される一対の入出力電極を形成する段階と、一対の入出力電極の間におけるインピーダンスを制御する制御電極を形成する段階とを備える薄膜トランジスタの製造方法が開示される。なお、本実施形態においては、基板１１０を準備する段階、制御電極１２０を形成する段階、第１の金属酸化物層１４２を形成する段階、第２の金属酸化物層１４４を形成する段階、一対の入出力電極１５０を形成する段階、の順に、各段階を実行したが、各段階を実行する順序は、これに限定されず、半導体装置の構造にあわせて、適宜、設計できる。
【００６１】
図６は、別の実施形態に係る薄膜トランジスタ６００の断面の一例を概略的に示す。薄膜トランジスタ６００は、半導体装置の一例であってよい。薄膜トランジスタ６００は、インバーテッド・コープレーナー型のＴＦＴであってよい。薄膜トランジスタ６００は、基板６１０と、制御電極６２０と、絶縁層６３０と、金属酸化物層６４０と、一対の入出力電極６５０とを備える。金属酸化物層６４０は、第１の金属酸化物層６４２と、第２の金属酸化物層６４４とを有してよい。一対の入出力電極６５０は、ソース電極６５２と、ドレイン電極６５４とを有してよい。
【００６２】
基板６１０と、制御電極６２０と、絶縁層６３０と、第１の金属酸化物層６４２と、第２の金属酸化物層６４４とが、薄膜トランジスタ６００の少なくとも一部において、基板６１０の一方の主面６１２に略垂直な方向に、この順に配されてよい。また、ソース電極６５２とドレイン電極６５４との間に形成される活性領域は、第１の金属酸化物層６４２の少なくとも一部を含んでよい。例えば、ソース電極６５２と、第１の金属酸化物層６４２と、ドレイン電極６５４とが、薄膜トランジスタ６００の少なくとも一部において、基板６１０の一方の主面に略平行な方向に、この順に配されてよい。
【００６３】
基板６１０は、薄膜トランジスタ１００の基板１１０に対応する。主面６１２は、薄膜トランジスタ１００の主面１１２に対応する。制御電極６２０は、薄膜トランジスタ１００の制御電極１２０に対応する。絶縁層６３０は、薄膜トランジスタ１００の絶縁層１３０に対応する。金属酸化物層６４０、第１の金属酸化物層６４２および第２の金属酸化物層６４４は、それぞれ、薄膜トランジスタ１００の金属酸化物層１４０、第１の金属酸化物層１４２および第２の金属酸化物層１４４に対応する。入出力電極６５０、ソース電極６５２およびドレイン電極６５４は、それぞれ、薄膜トランジスタ１００の入出力電極１５０、ソース電極１５２およびドレイン電極１５４に対応する。対応する部材は、それぞれ、同様の材料を使用でき、同様の方法で製造でき、同様の用途に用いてよい。
【００６４】
図７は、発光表示装置７００の回路図の一例を概略的に示す。発光表示装置７００は、表示装置の一例であってよい。表示装置の他の例は、例えば、液晶表示装置であってよい。発光表示装置７００は、発光装置の一例であってよい。発光装置の他の例は、液晶画面のバックライト等の照明パネルであってよい。発光表示装置７００は、電源供給線７０２と、ゲート線７０４と、駆動用トランジスタ７０６と、発光画素７０８とを備える。駆動用トランジスタ７０６は、半導体装置の一例であってよい。駆動用トランジスタ７０６は、ゲート線７０４の信号に基き、発光画素７０８を駆動する電流を制御する。発光画素７０８は、画素の一例であってよい。発光画素７０８は、発光素子の一例であってよい。発光画素７０８は、発光ダイオード、レーザーダイオード等の発光デバイスであってよい。駆動用トランジスタ７０６のゲートに、ゲート線７０４の代わりに、画素選択用の走査線と画素情報のためのデータ線、および、データ蓄積用キャパシタが接続されたスイッチングトランジスタが接続されてもよい。このときスイッチングトランジスタは、駆動用トランジスタ７０６と同じ工程で作製されてもよい。
【００６５】
図８は、発光表示装置７００の断面の一例を概略的に示す。図８のａ、ｂおよびｃは、それぞれ、図７のａ、ｂおよびｃに対応する。発光表示装置７００は、基板８１０と、駆動用トランジスタ７０６と、発光画素７０８とを備える。駆動用トランジスタ７０６は、制御電極８２０と、絶縁層８３０と、金属酸化物層８４０と、ソース電極８５２と、ドレイン電極８５４とを有する。駆動用トランジスタ７０６の少なくとも一部において、制御電極８２０と、絶縁層８３０と、第１の金属酸化物層８４２と、第２の金属酸化物層８４４とが、基板８１０の一方の主面８１２に略垂直な方向に、この順に配されてよい。
【００６６】
基板８１０は、薄膜トランジスタ１００の基板１１０に対応する。主面８１２は、薄膜トランジスタ１００の主面１１２に対応する。制御電極８２０は、薄膜トランジスタ１００の制御電極１２０に対応する。制御電極８２０は、Ａｌ、Ｃｕ、Ｍｏ、Ｎｉ、Ａｕ等の金属、高ドープしたポリシリコン等の導電性材料であってよい。また、制御電極８２０は、インジウム酸化物、スズ酸化物、亜鉛酸化物、亜鉛・スズ酸化物、インジウム・スズ酸化物等の、可視光に対して透明または透光性を有する透明導電性材料であってよい。
【００６７】
絶縁層８３０は、薄膜トランジスタ１００の絶縁層８３０に対応する。金属酸化物層８４０は、第１の金属酸化物層８４２と、第２の金属酸化物層８４４とを含む。金属酸化物層８４０、第１の金属酸化物層８４２および第２の金属酸化物層８４４は、それぞれ、薄膜トランジスタ１００の金属酸化物層１４０、第１の金属酸化物層１４２および第２の金属酸化物層１４４に対応する。ソース電極８５２およびドレイン電極８５４は、それぞれ、薄膜トランジスタ１００のソース電極１５２およびドレイン電極１５４に対応する。対応する部材は、それぞれ、同様の材料を使用でき、同様の方法で製造でき、同様の用途に用いてよい。
【００６８】
本実施形態においては、発光画素７０８は、発光層８７２と、トップ電極８７４と引き出し電極８９０を有する。引き出し電極８９０は、絶縁性と表面の平坦化とトランジスタ保護膜の役目を果たすキャップ膜８８０を貫通して、駆動用トランジスタ７０６のドレイン電極８５４と電気的に結合してよい。ソース電極８５２とトップ電極８７４は、一対の入出力電極を構成する。また、駆動用トランジスタ７０６のドレイン電極８５４と電気的に結合した引き出し電極８９０の一部において、発光層８７２と、トップ電極８７４とが、基板８１０の一方の主面８１２に略垂直な方向に、この順に配され、発光画素７０８を構成する。
【００６９】
発光層８７２は、電圧を印加すると発光する半導体であってよい。さらには、機能分離した複数の半導体層の積層構造でもよい。発光層８７２は、例えば、塗布法、真空蒸着法により形成できる。トップ電極８７４および引き出し電極８９０は、ソース電極８５２またはドレイン電極８５４と同様の材料を使用できる。
【００７０】
以上の記載によれば、下記の発光装置が開示される。即ち、発光素子と、前記発光素子に結合され、前記発光素子の発光を制御する半導体装置とを備え、前記半導体装置は、第１の金属酸化物層と、シート抵抗の値が前記第１の金属酸化物より大きい第２の金属酸化物層と、前記第１の金属酸化物層と電気的に結合される一対の入出力電極と、前記一対の入出力電極の間におけるインピーダンスを制御する制御電極とを備え、前記制御電極と、前記第１の金属酸化物層と、前記第２の金属酸化物層とが、この順に配される発光装置が開示される。
【００７１】
また、以上の記載によれば、下記の表示装置が開示される。即ち、画素と、前記画素に結合され、前記画素の表示を制御する半導体装置とを備え、前記半導体装置は、第１の金属酸化物層と、シート抵抗の値が前記第１の金属酸化物より大きい第２の金属酸化物層と、前記第１の金属酸化物層と電気的に結合される一対の入出力電極と、前記一対の入出力電極の間におけるインピーダンスを制御する制御電極とを備え、前記制御電極と、前記第１の金属酸化物層と、前記第２の金属酸化物層とが、この順に配される表示装置が開示される。
【００７２】
（実験例１）
図２から図５に示された手順に従って、基板１１０と、制御電極１２０と、絶縁層１３０と、第１の金属酸化物層１４２と、第２の金属酸化物層１４４と、入出力電極１５０とを、この順に備えた薄膜トランジスタ１００を形成できる。基板１１０には、ガラス基板（コーニング社製１７３７）を用いてよい。制御電極１２０として、ＣＶＤ法によりポリシリコンを形成できる。絶縁層１３０として、ＣＶＤ法によりＳｉＯ２を形成できる。
【００７３】
第１の金属酸化物層１４２として、Ｉｎをドープした亜鉛・スズ酸化物を、スパッタ法により形成できる。ターゲットは、亜鉛・スズ酸化物の焼結体を用いてよい。上記ターゲットのエロージョン部に、Ｉｎを含むチップを配置することで、第１の金属酸化物層１４２にＩｎをドープできる。チップは、寸法が５ｍｍ×５ｍｍで、厚みが１ｍｍの大きさのチップを用いてよい。スパッタ装置のチャンバ内に酸素とＡｒとの混合ガスを供給して、チャンバ内圧力が０．５Ｐａ、基板温度が２００℃、スパッタ電力が５０Ｗの条件で、１時間、スパッタリングしてよい。これにより、およそ１０ｎｍの厚みを有する第１の金属酸化物層１４２が得られる。
【００７４】
第２の金属酸化物層１４４として、亜鉛・スズ酸化物を、スパッタ法により形成できる。スパッタ装置のチャンバ内に酸素とＡｒとの混合ガスを供給して、チャンバ内圧力が０．５Ｐａ、基板温度が２００℃、スパッタ電力が５０Ｗの条件で、１時間、スパッタリングしてよい。その後、入出力電極１５０として、Ａｕの薄膜を、スパッタ法により形成して、薄膜トランジスタ１００を作成できる。以上により、ノーマリーオフ型のトランジスタを作成できる。
【００７５】
（比較実験例）
第２の金属酸化物層１４４を備えず、ソース電極１５２およびドレイン電極１５４が第１の金属酸化物層１４２接して配される以外は、実験例１と同様に形成された薄膜トランジスタを作成できる。
【００７６】
（実験例２）
図９は、ドーパントによる亜鉛・スズ酸化物の光透過率の変化を表わす。図９の横軸は、亜鉛・スズ酸化物に照射する光のフォトンエネルギー[ｅＶ]を示す。図９の縦軸は、亜鉛・スズ酸化物に照射した光の透過率[％]を示す。図９の実線は、ドーパントをドープされていない亜鉛・スズ酸化物の光透過率を示す。図９の点線は、Ａｌをドープした亜鉛・スズ酸化物の光透過率を示す。図９の１点鎖線は、Ｇａをドープした亜鉛・スズ酸化物の光透過率を示す。
【００７７】
亜鉛・スズ酸化物は、亜鉛・スズ酸化物の焼結体をターゲットに用いて、ＲＦスパッタ法により形成した。Ａｌをドープする場合には、上記ターゲットのエロージョン部に、金属Ａｌチップを配置した。チップは、寸法が５ｍｍ×５ｍｍで、厚みが１ｍｍの大きさのチップを用いた。また、チップ中のドーパントの純度は、９９．９％以上であった。Ｇａをドープする場合には、上記チップの代わりに、酸化ガリウム（Ｇａ２Ｏ３）の焼結体ペレットを配置した。上記焼結体ペレットは、直径が１０ｍｍで、厚みが３ｍｍのペレットを用いた。
【００７８】
スパッタ装置のチャンバに、ガラス基板（コーニング社製１７３７）、ターゲットおよびチップを配置した後、チャンバにアルゴン（Ａｒ）ガスを供給しながらスパッタリングして、ガラス基板に金属酸化物を堆積させた。チャンバ内の圧力は、０．５Ｐａ、基板温度は２００℃、スパッタ電力は５０Ｗに設定して、１時間、スパッタリングした。スパッタリングにより得られた亜鉛・スズ酸化物の膜厚は、およそ１００ｎｍであった。
【００７９】
光透過率は、紫外可視近赤外分光光度計（日本分光株式会社製、Ｖ−６７０）で測定した。図９に示す通り、ＡｌまたはＧａを含んだ亜鉛・スズ酸化物の光吸収端エネルギーの値は、ドーパントを含まない亜鉛・スズ酸化物の光吸収端エネルギーの値より大きくなった。以上より、上記構成を採用することで、Ｉｎの使用量を抑えて、透明電極材料を用いたノーマリーオフ型のトランジスタを作成できることがわかる。
【００８０】
以上、本発明を実施の形態を用いて説明したが、本発明の技術的範囲は上記実施の形態に記載の範囲には限定されない。本発明における特許請求の範囲内において、上記実施の形態に、種々の変更または改良を加えることが可能であることは、当業者にとって明らかであり、その様な変更または改良が加えられた形態も、実施の形態とみなされ、本発明の技術的範囲に含まれ得る。
【図面の簡単な説明】
【００８１】
【図１】薄膜トランジスタ１００の断面の一例を概略的に示す。
【図２】薄膜トランジスタ１００の製造工程における断面の一例を概略的に示す。
【図３】薄膜トランジスタ１００の製造工程における断面の一例を概略的に示す。
【図４】薄膜トランジスタ１００の製造工程における断面の一例を概略的に示す。
【図５】薄膜トランジスタ１００の製造工程における断面の一例を概略的に示す。
【図６】薄膜トランジスタ６００の断面の一例を概略的に示す。
【図７】発光表示装置７００の回路図の一例を概略的に示す。
【図８】発光表示装置７００の断面の一例を概略的に示す。
【図９】亜鉛・スズ酸化物膜の光透過率スペクトルの測定例を示す。
【符号の説明】
【００８２】
１００  薄膜トランジスタ
１１０  基板
１１２  主面
１２０  制御電極
１３０  絶縁層
１３２  ゲートコンタクト用開口
１４０  金属酸化物層
１４２  第１の金属酸化物層
１４４  第２の金属酸化物層
１５０  入出力電極
１５２  ソース電極
１５４  ドレイン電極
６００  薄膜トランジスタ
６１０  基板
６１２  主面
６２０  制御電極
６３０  絶縁層
６４０  金属酸化物層
６４２  第１の金属酸化物層
６４４  第２の金属酸化物層
６５０  入出力電極
６５２  ソース電極
６５４  ドレイン電極
７００  発光表示装置
７０２  電源供給線
７０４  ゲート線
７０６  駆動用トランジスタ
７０８  発光画素
８１０  基板
８１２  主面
８２０  制御電極
８３０  絶縁層
８４０  金属酸化物層
８４２  第１の金属酸化物層
８４４  第２の金属酸化物層
８５２  ソース電極
８５４  ドレイン電極
８７２  発光層
８７４  トップ電極
８８０  キャップ膜
８９０  引き出し電極
【図１】
2010050165.tif 000005
【図２】
2010050165.tif 000006
【図３】
2010050165.tif 000007
【図４】
2010050165.tif 000008
【図５】
2010050165.tif 000009
【図６】
2010050165.tif 000010
【図７】
2010050165.tif 000011
【図８】
2010050165.tif 000012
【図９】
2010050165.tif 000013